(57)【要約】【課題】層状化合物を含むゴム組成物は、該層状化合物を構成する各層（アスペクト比の高いナノシート）を剥離させ、ゴム組成物中に分散させることで、材料物性が向上することが知られている。本発明は、該ゴム組成物中の層状化合物を構成する各層の剥離性を改良することで、優れたガスバリア性を有するゴム組成物、優れたガスバリア性を有するインナーライナーの材料となるインナーライナー素材、及び、優れた充填気体保持性を有する空気入りタイヤを提供することを目的とする。【解決手段】本発明のゴム組成物は、層状化合物と、前記層状化合物と相互作用する官能基を有する変性ブチル系ゴムとを含む。【選択図】なし【特許請求の範囲】
【請求項１】
層状化合物と、前記層状化合物と相互作用する官能基を有する変性ブチル系ゴムとを含むゴム組成物。
【請求項２】
前記層状化合物と相互作用する官能基は、窒素含有官能基であることを特徴とする請求項１に記載のゴム組成物。
【請求項３】
前記窒素含有官能基は、ニトリル基、アゾ基、イソシアネート基、置換もしく非置換のアミノ基、置換もしく非置換のアミド基、置換もしく非置換のイミノ基、置換もしく非置換のイミダゾール基、置換もしく非置換のピリジル基、置換もしく非置換のイミド基、からなる群から選択される少なくとも１種であることを特徴とする請求項２に記載のゴム組成物。
【請求項４】
前記置換アミノ基、置換アミド基、置換イミノ基、置換イミダゾール基、置換ピリジル基、置換イミド基の置換基は、保護基であることを特徴とする請求項３に記載のゴム組成物。
【請求項５】
前記窒素含有官能基は、第１級アミノ基又は第２級アミノ基であることを特徴とする請求項２に記載のゴム組成物。
【請求項６】
前記相互作用は、水素結合であることを特徴とする請求項１〜５のいずれか１項に記載のゴム組成物。
【請求項７】
前記変性ブチル系ゴムは、イソブチレン単位とｐ−メチルスチレン単位とを含み、ｐ−メチルスチレン単位中のｐ−位のメチル基中の少なくとも１つの水素原子が、窒素含有官能基を含む基に置換された構造を有することを特徴とする請求項１に記載のゴム組成物。
【請求項８】
前記窒素含有官能基を含む基が、下記式（１）で表される基、
【化１】
2014167068.tif 000013
（式（１）中、Ｒ１はそれぞれ独立して炭素数１〜８のアルキレン基、Ｒ２はそれぞれ独立してニトリル基又は置換もしくは非置換のアミノ基を示す）
下記式（２）で表される基、
【化２】
2014167068.tif 000014
（式（２）中、Ｒ３は炭素数１〜８のアルキレン基、Ｒ４はそれぞれ独立して水素原子又は保護基を示す）、
下記式（３）で表される基、
【化３】
2014167068.tif 000015
（式（３）中、Ｒ５は炭素数１〜８のアルキレン基、Ｒ６は水素原子又はトリアルコキシシリル基を示す）
及び、非置換のアミノ基、からなる群から選択される少なくとも１種であることを特徴とする請求項７に記載のゴム組成物。
【請求項９】
前記層状化合物は、カオリン鉱物、サーペンティン、パイロフィライト‐タルク、雲母、クロライト、スメクタイト、バーミキュライトからなる群から選択される少なくとも１種であることを特徴とする請求項１〜８のいずれか１項に記載のゴム組成物。
【請求項１０】
前記層状化合物は、モンモリロナイト、雲母、バーミキュライト、ハイデライト、ノントロナイト、サポナイト、ヘクトライト、スチブンサイトからなる群から選択される少なくとも１種であることを特徴とする請求項１〜８のいずれか１項に記載のゴム組成物。
【請求項１１】
前記層状化合物は、雲母及び／又はモンモリロナイトであることを特徴とする請求項１〜８のいずれか１項に記載のゴム組成物。
【請求項１２】
前記層状化合物は、有機化処理剤により有機化されていることを特徴とする請求項１〜１１のいずれか１項に記載のゴム組成物。
【請求項１３】
前記有機化処理剤は、アンモニウムカチオン、ホスホニウムカチオン、オキソニウムカチオン、スルホニウムカチオンからなる群から選択される少なくとも１種のオニウムカチオンを含むことを特徴とする請求項１２に記載のゴム組成物。
【請求項１４】
前記有機化処理剤は、下記式（４）で示される構造を有する４級アンモニウムカチオン、
【化４】
2014167068.tif 000016
又は、下記式（５）で示される構造を有する４級ホスホニウムカチオン、
【化５】
2014167068.tif 000017
（式（４）及び（５）中、Ｒ７〜Ｒ１０はそれぞれ独立してベンジル基、炭素数１〜３０のアルキル基、（ＣＨ２ＣＨ（ＣＨ３）Ｏ）ｎＨ基、または、（ＣＨ２ＣＨ２Ｏ）ｎＨ基を示し、ｎは１〜５０の整数を示す）の少なくとも一方を含むことを特徴とする請求項１２に記載のゴム組成物。
【請求項１５】
前記変性ブチル系ゴム１００質量部に対し、前記層状化合物を１〜２００質量部含むことを特徴とする請求項１〜１４のいずれか１項に記載のゴム組成物。
【請求項１６】
請求項１〜１５のいずれか１項に記載のゴム組成物からなることを特徴とするインナーライナー素材。
【請求項１７】
請求項１６に記載のインナーライナー素材を用いたインナーライナーを具えることを特徴とする空気入りタイヤ。
【発明の詳細な説明】
【技術分野】
【０００１】
本発明は、ゴム組成物、インナーライナー素材、及び、空気入りタイヤに関する。
【背景技術】
【０００２】
層状化合物を含むゴム組成物は、該層状化合物を構成する各層（アスペクト比の高いナノシート）を剥離させ、ゴム組成物中に分散させることで、材料物性が向上することが知られている。しかしながら、一般的に層状化合物において、層間の電荷による引力で各層が剥離し難く、該層のゴム組成物中での分散性が悪いという問題があった。このような問題を解決するため、例えば、特許文献１には、正電荷を有する基を備える液状ゴムと層状ケイ酸塩との複合体（層状ケイ酸塩が液状ゴム中に分散している）と固体状ゴムを含むゴム組成物が記載されており、該ゴム組成物は機械的特性、耐油性、耐疲労性および加工性に優れている旨報告されている。しかしながら、特許文献１に記載された、正電荷を有する基としてオニウムイオンを導入した液状ゴムの調製は必ずしも容易なものではなかった。また、該技術を使用しても、層状化合物の各層間の膨潤、ひいては層状化合物の各層間の剥離が不十分な場合があり、期待される材料物性を得ることは容易ではなかった。
【先行技術文献】
【特許文献】
【０００３】
【特許文献１】特開平１−１９８６４５号公報
【発明の概要】
【発明が解決しようとする課題】
【０００４】
本発明は、このような状況下でなされたものであり、ゴム組成物中の層状化合物を構成する各層の剥離性を改良することで、優れたガスバリア性を有するゴム組成物、優れたガスバリア性を有するインナーライナーの材料となるインナーライナー素材、及び、優れた充填気体保持性を有する空気入りタイヤを提供することを目的とする。
【課題を解決するための手段】
【０００５】
上記目的を達成するための本発明の要旨構成は、以下の通りである。
【０００６】
即ち、本発明のゴム組成物は、層状化合物と、前記層状化合物と相互作用する官能基を有する変性ブチル系ゴムとを含む。この構成により、優れたガスバリア性を有するゴム組成物を得ることができる。
【０００７】
本発明のゴム組成物では、前記層状化合物と相互作用する官能基は、窒素含有官能基であることが好ましい。この構成により、ゴム組成物のガスバリア性をさらに優れたものとすることができる。
【０００８】
前記窒素含有官能基は、ニトリル基、アゾ基、イソシアネート基、置換もしく非置換のアミノ基、置換もしく非置換のアミド基、置換もしく非置換のイミノ基、置換もしく非置換のイミダゾール基、置換もしく非置換のピリジル基、置換もしく非置換のイミド基、からなる群から選択される少なくとも１種であることが好ましい。また、前記置換アミノ基、置換アミド基、置換イミノ基、置換イミダゾール基、置換ピリジル基、置換イミド基の置換基は、保護基であってもよい。これらの構成により、ゴム組成物のガスバリア性をより優れたものとすることができる。
【０００９】
前記窒素含有官能基は、第１級アミノ基又は第２級アミノ基であることが好ましい。この構成により、ゴム組成物のガスバリア性をさらに優れたものとすることができる。
【００１０】
前記相互作用は、水素結合であることが好ましい。この構成により、ゴム組成物のガスバリア性をさらに優れたものとすることができる。
【００１１】
前記変性ブチル系ゴムは、イソブチレン単位とｐ−メチルスチレン単位とを含み、ｐ−メチルスチレン単位中のｐ−位のメチル基中の少なくとも１つの水素原子が、窒素含有官能基を含む基に置換された構造を有することが好ましい。この構成により、ゴム組成物のガスバリア性をさらに優れたものとすることができる。
【００１２】
前記窒素含有官能基を含む基が、下記式（１）で表される基、
【化１】
2014167068.tif 000002
（式（１）中、Ｒ１はそれぞれ独立して炭素数１〜８のアルキレン基、Ｒ２はそれぞれ独立してニトリル基又は置換もしくは非置換のアミノ基を示す）
下記式（２）で表される基、
【化２】
2014167068.tif 000003
（式（２）中、Ｒ３は炭素数１〜８のアルキレン基、Ｒ４はそれぞれ独立して水素原子又は保護基を示す）、
下記式（３）で表される基、
【化３】
2014167068.tif 000004
（式（３）中、Ｒ５は炭素数１〜８のアルキレン基、Ｒ６は水素原子又はトリアルコキシシリル基を示す）
及び、非置換のアミノ基、からなる群から選択される少なくとも１種であることが好ましい。この構成により、ゴム組成物のガスバリア性をさらに優れたものとすることができる。
【００１３】
前記層状化合物は、カオリン鉱物、サーペンティン、パイロフィライト‐タルク、雲母、クロライト、スメクタイト、バーミキュライトからなる群から選択される少なくとも１種であることが好ましい。この構成により、ゴム組成物のガスバリア性をさらに優れたものとすることができる。
【００１４】
前記層状化合物は、モンモリロナイト、雲母、バーミキュライト、ハイデライト、ノントロナイト、サポナイト、ヘクトライト、スチブンサイトからなる群から選択される少なくとも１種であることが好ましい。この構成により、ゴム組成物のガスバリア性をさらに優れたものとすることができる。
【００１５】
前記層状化合物は、雲母及び／又はモンモリロナイトであることが好ましい。この構成により、ゴム組成物のガスバリア性をさらに優れたものとすることができる。
【００１６】
前記層状化合物は、有機化処理剤により有機化されていることが好ましい。この構成により、層状化合物と変性ブチル系ゴムの相溶性を高めることができ、また、層状化合物の層間距離を広げることができ、ゴム組成物のガスバリア性をさらに優れたものとすることができる。
【００１７】
前記有機化処理剤は、アンモニウムカチオン、ホスホニウムカチオン、オキソニウムカチオン、スルホニウムカチオンからなる群から選択される少なくとも１種のオニウムカチオンを含むことが好ましい。この構成により、ゴム組成物のガスバリア性をさらに優れたものとすることができる。
【００１８】
前記有機化処理剤は、下記式（４）で示される構造を有する４級アンモニウムカチオン、
【化４】
2014167068.tif 000005
又は、下記式（５）で示される構造を有する４級ホスホニウムカチオン、
【化５】
2014167068.tif 000006
（式（４）及び（５）中、Ｒ７〜Ｒ１０はそれぞれ独立してベンジル基、炭素数１〜３０のアルキル基、（ＣＨ２ＣＨ（ＣＨ３）Ｏ）ｎＨ基、または、（ＣＨ２ＣＨ２Ｏ）ｎＨ基を示し、ｎは１〜５０の整数を示す）の少なくとも一方を含むことが好ましい。この構成により、ゴム組成物のガスバリア性をさらに優れたものとすることができる。
【００１９】
本発明のゴム組成物は、前記変性ブチル系ゴム１００質量部に対し前記層状化合物を１〜２００質量部含むことが好ましい。この構成により、ゴム組成物のガスバリア性をさらに優れたものとすることができる。
【００２０】
本発明のインナーライナー素材は、前記ゴム組成物からなることを特徴とする。該インナーライナー素材は、優れたガスバリア性を有するインナーライナーの材料となる。
【００２１】
本発明の空気入りタイヤは、前記インナーライナー素材を用いたインナーライナーを具えることを特徴とする。該空気入りタイヤは、優れた充填気体保持性を有する。
【発明の効果】
【００２２】
本発明によれは、優れたガスバリア性を有するゴム組成物、優れたガスバリア性を有するインナーライナーの材料となるインナーライナー素材、及び、優れた充填気体保持性を備える空気入りタイヤを提供することができる。
【発明を実施するための形態】
【００２３】
以下、本発明についてその実施形態を例示して具体的に説明する。
本発明のゴム組成物は、層状化合物と、前記層状化合物と相互作用する官能基を有する変性ブチル系ゴムとを含む。
【００２４】
＜層状化合物＞
本発明において層状化合物としては、層状粘土鉱物、層状ポリケイ酸塩、リン酸ジルコニウムが挙げられる。
【００２５】
層状粘土鉱物としては、例えば、カオリン鉱物、サーペンティン、パイロフィライト‐タルク、雲母、クロライト、スメクタイト、バーミキュライト等を挙げることができる。
【００２６】
カオリン鉱物としては、例えば、カオリナイト、ディッカイト、ナクライト、ハロイサイト等を挙げることができる。
【００２７】
サーペンティンとしては、例えば、クリソタイル、リザーダイト、アンチゴライト等を挙げることができる。
【００２８】
パイロフィライト‐タルクとしては、例えば、パイロフィライト、タルク、ケロライト、ウィレムスアイト、ビメライト、ミネソタアイト等を挙げることができる。
【００２９】
雲母は、完全な基底劈開により特徴付けられる斜晶系層状ケイ酸塩であり、その一般化学組成は、以下の式、
ＸＹ２〜３Ｚ４Ｏ１０（ＯＨ、Ｆ）２
（上記式中、ＸはＢａ、Ｃａ、（Ｈ３Ｏ）、Ｋ、Ｎａ、（ＮＨ４）のいずれかを、ＹはＡｌ、Ｃｒ３＋、Ｆｅ２＋、Ｆｅ３＋、Ｌｉ、Ｍｇ、Ｍｎ２＋、Ｖ３＋のいずれかを、ＺはＡｌ、Ｂｅ、Ｆｅ、Ｓｉのいずれかを表す）で表される。雲母は天然のものでも合成されたものでもよい。雲母には白雲母、金雲母、黒雲母、フッ素金雲母等がある。
【００３０】
クロライトとしては、例えば、クリノクロア（Ｍｇクロライト）、ＦｅＭｇクロライト、シャモサイト（Ｆｅクロライト）、ニマイト、ベナンタイト、ドンバサイト、スドーアイト、クッケアイト等を挙げることができる。
【００３１】
スメクタイトとしては、例えば、モンモリロナイト、バイデライト、ノントロナイト、サボナイト、ヘクトライト、スティブンサイト等を挙げることができる。スメクタイトとは、以下の式、
〔Ｓｉ８（ＭｇａＬｉｂ）Ｏ２０ＯＨｃＦ４−ｃ〕−ｘＮａ＋ｘ
（上記式中、０＜ａ≦６，０＜ｂ≦６，４＜ａ＋ｂ＜８，０≦ｃ＜４，Ｘ＝１２−２ａ−ｂを表す）で表される物質を含む粘土鉱物である。この粘土鉱物は、天然品でも合成品でもよく、親油化処理されたものでもよい。
【００３２】
層状ポリケイ酸塩としては、例えば、マガディアイト、カネマイト、ケニアイト等を挙げることができる。
【００３３】
これら層状化合物の中でも、２対１型構造をとるモンモリロナイト、雲母、バーミキュライト、ハイデライト、ノントロナイト、サポナイト、ヘクトライト、スチブンサイトが好ましい。２対１型構造を有するこれらの層状化合物は、層間に交換可能な陽イオンを持っているため、層状化合物の各層の剥離性をより向上させることができ、その結果、本発明のゴム組成物のガスバリア性をさらに向上させることができる。また、これらの中でも、層状化合物の各層の剥離性の観点から、モンモリロナイト、雲母がより好ましい。
【００３４】
本発明において、層状化合物は有機化処理剤により有機化されていることが好ましい。層状化合物が有機化されていることにより、層状化合物のゴム成分との相溶性を高めることができる。また、層状化合物が有機化されていることにより、層状化合物の層間距離を広げることができ、後述する変性ブチル系ゴムの層間への侵入を容易とすることができる。ここで、有機化処理剤としては、アンモニウムカチオン、ホスホニウムカチオン、オキソニウムカチオン、スルホニウムカチオンからなる群から選択される少なくとも１種のオニウムカチオンを含むものが好ましい。具体的には、有機化処理剤としては、それらのカチオンを含む塩であることが好ましい。
【００３５】
本発明において、有機化処理剤は、下記式（４）で示される構造を有する４級アンモニウムカチオン、又は、下記式（５）で示される構造を有する４級ホスホニウムカチオンを含むものが、上述した有機化処理剤の効果の観点から特に好ましい。
【００３６】
【化６】
2014167068.tif 000007
【００３７】
【化７】
2014167068.tif 000008
【００３８】
式（４）及び（５）中、Ｒ７〜Ｒ１０はそれぞれ独立してベンジル基、炭素数１〜３０のアルキル基、（ＣＨ２ＣＨ（ＣＨ３）Ｏ）ｎＨ基、または、（ＣＨ２ＣＨ２Ｏ）ｎＨ基を示し、ｎは１〜５０の整数を示す
【００３９】
式（１）の４級アンモニウムカチオンを含む４級アンモニウム塩として、例えば、ポリオキシプロピレン・トリアルキルアンモニウムクロリド、ポリオキシプロピレン・トリアルキルアンモニウムブロミド、ジ（ポリオキシプロピレン）・ジアルキルアンモニウムクロリド、ジ（ポリオキシプロピレン）・ジアルキルアンモニウムブロミド、トリ（ポリオキシプロピレン）・アルキルアンモニウムクロリド、トリ（ポリオキシプロピレン）・アルキルアンモニウムブロミド等を挙げることができる。
【００４０】
式（２）の４級ホスホニウムカチオンを含む４級ホスホニウム塩として、例えば、アリールトリ-ｎ-ブチルホスホニウムブロミド、ベンジルトリ-ｎ-ブチルホスホニウムクロライド、ベンジルトリエチルホスホニウムクロリド、ドデシルトリ-ｎ-ブチルホスホニウムブロミド、ドデシルトリ-ｎ-ブチルホスホニウムクロリド、エチルトリ-ｎ-オクチルホスホニウムブロミド、ヘキサデシルトリ-ｎ-ブチルホスホニウムブロミド、ヘキサデシルトリ-ｎ-ブチルホスホニウムクロリド、ヘキサデシルトリ-ｎ-ブチルホスホニウムテトラフルオロボレイト、メチルトリ-ｎ-ブチルホスホニウムクロリド、テトラエチルホスホニウムブロミド、テトラ-ｎ-ブチルホスホニウムクロリド、ｎ-オクチルトリ-ｎ-ブチルホスホニウムブロミド等を挙げることができる。
【００４１】
層状化合物を有機化処理剤で有機化する場合、該層状化合物としては、例えば上記４級アンモニウムカチオンが層状化合物の層間に浸入し易いように、有機溶剤に対して膨潤性のあるものを用いることが好ましい。このような膨潤性の層状化合物を使用することにより上記４級アンモニウムカチオンの層間への浸入がより容易となり、結果としてゴム組成物中の層状化合物を構成する各層の剥離性をさらに改良することができる。かかる観点からは、上記層状化合物の中でも、平均粒径が大きい雲母、特に膨潤性雲母を用いることが好ましい。雲母の平均粒径としては、特に限定されないが、３〜３０μｍのものが好ましい。
【００４２】
層状化合物の有機化は、例えば、オニウムカチオンを含む水溶液中に層状化合物を浸漬した後、水洗して、過剰なオニウムカチオンを除去することにより得られる。有機化された層状化合物中の上記オニウムカチオンの含有量は、特に限定されないが２０〜６０質量％が好ましい。
【００４３】
さらに、これらの層状化合物としては、有機化の有無を問わず層状化合物の各層の間の距離（以下、層間距離という）が１２Å以上であることが好ましい。１２Å以上であることで、後述する変性ブチル系ゴムの層間への侵入を容易とすることができる。なお、層状化合物の層間距離は、特に限定されないが、通常４０Å以下である。層状化合物の層間距離はX線回折により測定することができる。
【００４４】
本発明のゴム組成物中において、これらの層状化合物は、一種を単独で用いてもよく、二種以上組み合わせて用いてもよい。層状化合物の含有量は、後述する変性ブチル系ゴム１００質量部に対し、１〜２００質量部が好ましく、１〜１００質量部がより好ましく、３〜８０質量部が特に好ましい。層状化合物の含有量が、該変性ブチル系ゴム１００質量部に対し、１質量部以上であることで本発明の効果を十分に得ることができ、２００質量部以下であることでゴム組成物の加工性が良好である。なお、本発明において、層状化合物が有機化されている場合は、層状化合物の含有量は、有機化後の層状化合物の含有量をいう。
【００４５】
＜変性ブチル系ゴム＞
本発明における変性ブチル系ゴムは、変性剤を使用した反応によって上記層状化合物と相互作用する官能基が導入されたブチル系ゴムをいう。また、本発明においてブチル系ゴムとは、イソブチレン単位を含む共重合体をいう。該ブチル系ゴムは、イソブチレン単位以外の他の繰り返し単位を有する。該他の繰り返し単位としては、特に限定されないが、イソプレン単位、芳香族ビニル化合物単位等が挙げられる。該芳香族ビニル化合物単位としては、スチレン単位、ｐ−メチルスチレン単位、ｏ−メチルスチレン単位、ｍ−メチルスチレン単位等が挙げられる。該ブチル系ゴムは、これらのイソブチレン単位以外の繰り返し単位を１種のみ含んでもよいし、２種以上含んでもよい。これらの中でも、変性ブチル系ゴムの製造の容易性の観点から、芳香族ビニル化合物単位を含むことが好ましく、ｐ−メチルスチレン単位、ｏ−メチルスチレン単位、ｍ−メチルスチレン単位の少なくともいずれか１つを含むことがより好ましく、ｐ−メチルスチレン単位を含むことが特に好ましい。また、該ブチル系ゴムとしては、繰り返し単位としてイソブチレン単位と芳香族ビニル化合物単位のみを含む共重合体（イソブチレン―芳香族ビニル化合物共重合体）が好ましく、繰り返し単位としてイソブチレン単位とｐ−メチルスチレン単位のみを含む共重合体（イソブチレン―ｐ−メチルスチレン共重合体）が特に好ましい。
【００４６】
本発明におけるブチル系ゴム中のイソブチレン単位の結合量は、７０．０〜９９．４ｍｏｌ％が好ましく、９０〜９９．４ｍｏｌ％がより好ましい。共重合体中のイソブチレン単位の結合量が７０．０ｍｏｌ％以上であることで、ガスバリア性が良好となり、９９．４ｍｏｌ％以下であることで、網目構造が形成可能である。
【００４７】
本発明における変性ブチル系ゴムは、上記層状化合物と相互作用する官能基が、末端、主鎖及び側鎖の中から選ばれる少なくとも１つの位置に存在すればよい。上記層状化合物と相互作用する官能基としては、特に限定されないが、層状化合物と、水素結合、ファンデルワールス相互作用等する官能基が挙げられる。これらの中でも、層状化合物の各層の剥離性、ひいてはゴム組成物のガスバリア性の観点から、該相互作用は水素結合であることが好ましい。
【００４８】
上記層状化合物と相互作用する官能基は、窒素含有官能基であることが好ましい。かかる窒素含有官能基としては、例えば、ニトリル基、アゾ基、イソシアネート基、そして、置換もしく非置換のアミノ基、置換もしく非置換のアミド基、置換もしく非置換のイミノ基、置換もしく非置換のイミダゾール基、置換もしく非置換のピリジル基、置換もしく非置換のイミド基が挙げられる。またこれら置換アミノ基、置換アミド基、置換イミノ基、置換イミダゾール基、置換ピリジル基、置換イミド基の置換基が、アセチル基、ホルミル基、ＴＭＳ基（トリメチルシリル基）、Ｂｏｃ基（ｔｅｒｔ−ブトキシカルボニル基）、Ｚ基（ベンジルオキシカルボニル基）等の保護基であってもよい。窒素含有官能基を有する変性ブチル系ゴムは、層状化合物との親和性に特に優れており、層状化合物を構成する各層の剥離性をより向上させることできる。また、窒素含有官能基の中でも、該剥離性の向上の観点から、第１級アミノ基（非置換のアミノ基）又は第２級アミノ基であることが特に好ましい。これは、第１級アミノ基、第２級アミノ基は水素原子を有しており、クレイとの強固な相互作用が可能であるからである。
【００４９】
本発明のゴム組成物に使用する該変性ブチル系ゴムは、好ましくは、イソブチレン単位とｐ−メチルスチレン単位とを含み、ｐ−メチルスチレン単位中のｐ−位のメチル基中の少なくとも１つの水素原子が、窒素含有官能基を含む基に置換された構造を有する。ここで、窒素含有官能基を含む基とは、窒素含有官能基それ自身であってもよい。また、「ｐ−メチルスチレン単位中のｐ−位のメチル基中の少なくとも１つの水素原子が、窒素含有官能基を含む基に置換された構造」とは、必ずしもブチル系ゴム中全てのｐ−メチルスチレン単位についてｐ−位のメチル基中の少なくとも１つの水素原子が置換されている必要はなく、一部のｐ−メチルスチレン単位においては、該水素原子が１つも置換されていなくてもよい。
【００５０】
ここで、上記窒素含有官能基を含む基としては、下記式（１）で表される基、下記式（２）で表される基、下記式（３）で表される基、及び、非置換のアミノ基、からなる群から選択される少なくとも１種であることが好ましい。
【００５１】
【化８】
2014167068.tif 000009
式（１）中、Ｒ１はそれぞれ独立して炭素数１〜８のアルキレン基、好ましくは炭素数１〜５のアルキレン基、より好ましくは炭素数１〜３のアルキレン基を示し、Ｒ２はそれぞれ独立してニトリル基又は置換もしくは非置換のアミノ基を示す。
このような窒素含有官能基を含む基は、例えば、後述するハロゲン基を有するブチル系ゴムに、ビス（３−アミノプロピルアミン）、３，３−イミノジプロピオニトリル等の変性剤を反応させることにより導入することができる。
【００５２】
【化９】
2014167068.tif 000010
式（２）中、Ｒ３は炭素数１〜８のアルキレン基、好ましくは炭素数１〜５のアルキレン基、より好ましくは炭素数１〜３のアルキレン基を示し、Ｒ４はそれぞれ独立して水素原子又は保護基を示し、保護基としてはアセチル基、ホルミル基、ＴＭＳ基（トリメチルシリル基）、Ｂｏｃ基（ｔｅｒｔ−ブトキシカルボニル基）、Ｚ基（ベンジルオキシカルボニル基）等が挙げられる。
このような窒素含有官能基を含む基は、例えば、後述するハロゲン基を有するブチル系ゴムに、Ｎ−（ｔｅｒｔ−ブトキシカルボニル）−１，３−ジアミノプロパン等の変性剤を反応させることにより導入することができる。
【００５３】
【化１０】
2014167068.tif 000011
式（３）中、Ｒ５は炭素数１〜８のアルキレン基、好ましくは炭素数１〜５のアルキレン基、より好ましくは炭素数１〜３のアルキレン基を示し、Ｒ６は水素原子又はトリアルコキシシリル基を示し、トリアルコキシシリル基としては、トリメトキシシリル基、トリエトキシシリル基等が挙げられる。
このような窒素含有官能基を含む基は、例えば、後述するハロゲン基を有するブチル系ゴムに、３-アミノプロピルトリエトキシシラン等の変性剤を反応させることにより導入することができる。
【００５４】
また、窒素含有官能基を含む基として非置換のアミノ基を採用する場合、該非置換のアミノ基は、例えば、後述するハロゲン基を有するブチル系ゴムに、Ｎ-カリウムフタルイミド等の変性剤を反応させ、さらにヒドラジンを反応させることにより導入することができる。
【００５５】
層状化合物と相互作用する官能基を有する変性ブチル系ゴムの製造方法は、特に限定されないが、例えば、ハロゲン基を有するブチル系ゴム（以下、ハロゲン化ブチル系ゴムと称する）に窒素含有官能基を有する変性剤を反応させる方法等が挙げられる。該ハロゲン化ブチル系ゴムとしては、末端、主鎖、側鎖の少なくともいずれかにハロゲン基を有するブチル系ゴムであれば特に限定されない。このハロゲン化ブチル系ゴムの製造方法としては、例えば、イソブチレンとハロゲン基を有する単量体とを共重合する方法、イソブチレンと他の単量体を共重合し、得られた共重合体をハロゲン化する方法等が挙げられる。
【００５６】
イソブチレンとハロゲン基を有する単量体とを共重合して、ハロゲン化ブチル系ゴムを製造する方法について、以下説明する。イソブチレンとハロゲン基を有する単量体とを共重合する方法としては、例えば、イソブチレンとハロゲン基を有する芳香族ビニル化合物とをカチオン重合により共重合する方法等が挙げられる。
【００５７】
上記カチオン重合に使用するカチオン重合開始剤は、陽イオンを成長活性種とする連鎖重合反応であるカチオン重合を開始するための試薬である。該カチオン重合開始剤としては、特に限定されないが、例えば、三塩化ホウ素（ＢＣｌ３）、塩化アルミニウム（ＡｌＣｌ３）、四塩化スズ（ＳｎＣｌ４）、四塩化チタン（ＴｉＣｌ４）、五塩化バナジウム（ＶＣｌ５）、三塩化鉄（ＦｅＣｌ３）、三フッ化ホウ素（ＢＦ３）、クロロジエチルアルミニウム（Ｅｔ２ＡｌＣｌ）、ジクロロエチルアルミニウム（ＥｔＡｌＣｌ２）等のルイス酸が挙げられ、これらの中でも四塩化チタンが好ましい。
【００５８】
上記カチオン重合に使用する溶媒としては、通常カチオン重合に用いられる溶剤を適宜用いることができ、例えば、脂肪族炭化水素、芳香族炭化水素、ハロゲン化炭化水素等の炭化水素溶媒等が挙げられる。これらの中でも芳香族炭化水素が好ましく、トルエンがより好ましい。脂肪族炭化水素としては、例えば、ペンタン、ヘキサン等を挙げることができる。芳香族炭化水素としては、例えば、ベンゼン、トルエン、キシレン等を挙げることができる。またハロゲン化炭化水素としては、例えば、クロロメタン、クロロエタン、塩化メチレン、１，１−ジクロロエタン、クロロホルム、１，２−ジクロロエタン等を挙げることができる。これらは、一種単独でも、二種以上を混合して使用してもよい。更に、これらの溶媒と共に少量の他の溶媒、例えば酢酸エチル等の酢酸エステルやニトロエタン等のニトロ基を持つ有機化合物を併用してもよい。
【００５９】
上記カチオン重合における重合温度は、−１００℃〜−３０℃が好ましい。−１００℃未満では、重合反応の進行が遅く、−３０℃を超えると、連鎖移動反応が激しく、分子量が著しく低下する傾向があるので好ましくない。
【００６０】
また、上記カチオン重合は、単量体を実質的に液相下に保つのに充分な圧力下で行うことが好ましい。即ち、反応圧力は重合される各単量体や、使用する溶媒及び重合温度にもよるが、所望ならばより高い圧力下で重合させることができ、このような高い圧力は重合反応に関して不活性なガスで反応器を加圧する等の適当な方法で達成される。
【００６１】
上記共重合体の製造においては、一般に単量体、カチオン重合開始剤、溶媒等の製造に使用する全ての物質から、水、酸素、二酸化炭素等の触媒毒を除去するのが好適である。
【００６２】
イソブチレンとハロゲン基を有する単量体とを共重合する上記方法以外にも、ハロゲン化ブチル系ゴムの製造方法としては、例えば、イソブチレンと芳香族ビニル化合物とを共重合して得られた共重合体をハロゲン化する方法や、イソブチレンと少量のイソプレンをカチオン重合により重合した所謂ブチルゴムをハロゲン化する方法（通常のハロゲン化ブチルゴムを製造する方法）等が挙げられる。イソブチレンと芳香族ビニル化合物とを共重合して得られた共重合体をハロゲン化したハロゲン化ブチル系ゴムとしては、例えば、イソブチレン―ｐ−メチルスチレン共重合体であって、ｐ−メチルスチレン単位のメチル基の一部又は全部の水素原子が臭素原子に置換されたもの（ＥＸＸＰＲＯ（登録商標）３０３５、エクソンモービル社製）等が挙げられる。
【００６３】
上記ハロゲン化ブチル系ゴムに反応させる窒素含有官能基を有する変性剤としては、例えば、ビス（３−アミノプロピル）アミン、３，３−イミノジプロピオニトリル、Ｎ−（ｔｅｒｔ−ブトキシカルボニル）−１，３−ジアミノプロパン、３−アミノプロピルトリエトキシシラン、Ｎ-カリウムフタルイミド等が挙げられる。これらを、一種単独で用いてもよく、二種以上組み合わせて用いてもよい。また、これらの中でも、ハロゲン化ブチル系ゴムと変性剤との反応の容易性の観点から、ビス（３−アミノプロピル）アミンが好ましい。
【００６４】
例えばビス（３−アミノプロピル）アミンは、両末端に存在する２つの第１級アミノ基がそれぞれ有する２つの水素原子のうち少なくとも１つを上記の保護基により保護してからハロゲン化ブチル系ゴムと反応させることが好ましい。このように保護基により保護しハロゲン化ブチル系ゴムと反応させることで、該反応の際に、ビス（３−アミノプロピル）アミンの中心に存在する第２級アミノ基を、ハロゲン化ブチル系ゴムのハロゲン原子と選択的に反応させることができる。
【００６５】
本発明のゴム組成物に使用する変性ブチル系ゴムは、上記保護基を有していてもよいし、上記保護基は脱離されていてもよい。また、該保護基の脱離は、層状化合物や他の配合剤と混合する前にスチームストリッピング等の水蒸気を用いる脱溶媒処理や、加水分解等の公知の方法を用いることができる。また、該保護基の脱離は、ゴム組成物を作製する混練の際に、酸を加えて加水分解により行ってもよい。
【００６６】
上記ハロゲン化ブチル系ゴムと窒素含有官能基を有する変性剤の反応において、該変性剤は、ハロゲン化ブチル系ゴム１ｍｏｌに対し、１〜３０ｍｏｌ添加することが好ましい。上記ハロゲン化ブチル系ゴムと窒素含有官能基を有する変性剤の反応に使用する溶媒としては、例えば、クロロホルム、トルエン、ヘキサン等が挙げられる。これらは、一種単独でも、二種以上を混合して使用してもよい。上記ハロゲン化ブチル系ゴムと窒素含有官能基を有する変性剤の反応の反応温度は、室温以上であることが好ましく、そして各溶媒の沸点以下であることが好ましい。
【００６７】
また、本発明のゴム組成物に使用する変性ブチル系ゴムは、重量平均分子量（Ｍｗ）が１０，０００〜１，０００，０００であることが好ましく、２５，０００〜７５，０００であることがより好ましい。重量平均分子量（Ｍｗ）が１０，０００以上であることで、ゴムとしての性能が良好であり、１，０００，０００以下であることで、加工性が良好である。さらに、重量平均分子量（Ｍｗ）／数平均分子量（Ｍｎ）比で表される分子量分布は１〜４であることが好ましく、１〜３であることがより好ましい。分子量分布を上記範囲内にすることにより、該変性ブチル系ゴムをゴム組成物に配合しても、該ゴム組成物の作業性を低下させることがなく、混練りが容易で、ゴム組成物の物性を十分に向上させることができる。なお、上記重量平均分子量（Ｍｗ）及び数平均分子量（Ｍｎ）は、ゲル浸透クロマトグラフィー（ＧＰＣ）法で測定した標準ポリスチレン換算の値である。
【００６８】
（ゴム組成物）
本発明のゴム組成物は、上記変性ブチル系ゴム以外の他のゴム成分を含んでもよいのは勿論である。本発明のゴム組成物は、例えば硫黄等の加硫剤、シリカやカーボンブラック等の充填剤、プロセスオイル等の油分、加硫促進剤、老化防止剤、軟化剤、酸化亜鉛、及び、ステアリン酸等の配合剤を含んでもよい。また、本発明のゴム組成物は、常法により作製できる。該作製方法に特に制限は無く、例えば、変性ブチル系ゴム、その他のゴム成分、層状化合物、配合剤を混練して作製してもよいし、変性ブチル系ゴム、その他のゴム成分、層状化合物を含むゴムマスターバッチを作製し、その後該ゴムマスターバッチと上記のような配合剤を混練して作製してもよい。ゴムマスターバッチは、例えば、変性ブチル系ゴム、その他のゴム成分、層状化合物を水及び有機溶媒に混合し、その後水及び／又は有機溶媒を除去することによって得られる。
【００６９】
（インナーライナー素材）
本発明のインナーライナー素材は、本発明のゴム組成物からなることを特徴とする。本発明のインナーライナー素材を常法により押出して加工し、未加硫の空気入りタイヤに組み込んだ状態で加硫し、又は、単独で加硫して、インナーライナーとすることができる。該インナーライナーは、優れたガスバリア性を有する。
【００７０】
（空気入りタイヤ）
本発明の空気入りタイヤは、本発明のインナーライナー素材を用いたインナーライナーを具えることを特徴とする。本発明の空気入りタイヤは、特に制限は無く、常法により製造することができる。また、該タイヤに充填する空気としては、通常の或いは酸素分圧を調整した空気に加え、窒素、アルゴン、ヘリウム等の不活性ガスを含んでもよい。該空気入りタイヤは、優れた充填気体保持性を有する。
【実施例】
【００７１】
以下、本発明について実施例に基づき具体的に説明するが、本発明はこれら実施例に限定されるものではない。
なお、以下の実施例において１Ｈ−ＮＭＲ測定には、日本電子製ＦＴ−ＮＭＲを使用した。分子量測定には、ゲルパーミエーションクロマトグラフィー［ＧＰＣ：東ソー製ＨＬＣ−８２２０、カラム：東ソー製ＧＭＨ−ＸＬ（２本直列）、検出器：示差屈折率計（ＲＩ）］を使用し、単分散ポリスチレンを基準としてＭｎ及びＭｗを求めた。
【００７２】
＜アミン変性ブチル系ゴムの製造（I）＞
・変性剤中の窒素含有官能基への保護基の導入
ビス（３−アミノプロピル）アミン１３５ｇとトリエチルアミン３００ｇをＴＨＦ４Ｌ中に投入し、撹拌し、その後氷冷した。得られた溶液に、２−（Ｂｏｃ−オキシイミノ）−２−フェニルアセトニトリル５００ｇをＴＨＦ２Ｌに溶解した溶液を滴下し、滴下終了後室温で終夜攪拌した。その後得られた溶液を分液操作で精製した後、溶媒を除去し、５０℃で減圧乾燥してビス（３−アミノプロピル）アミンのＢｏｃ体２５０ｇを得た。１Ｈ−ＮＭＲ測定により、Ｂｏｃ基が、ビス（３−アミノプロピル）アミンの両末端のアミノ基に導入されていることを確認した。
・ハロゲン化ブチル系ゴムと変性剤の反応
ＥＸＸＰＲＯ３０３５（臭素化イソブチレン―ｐ−メチルスチレン共重合体）４００ｇをクロロホルム８Ｌ中に投入し、Ａｒ気流下室温で撹拌した。さらに上記ビス（３−アミノプロピル）アミンのＢｏｃ体を２５０ｇ、ジイソプロピルエチルアミン４１０ｍｌを加え、室温で終夜撹拌した。反応終了後、メタノールで再沈殿を行い精製しビス（３−アミノプロピル）アミン変性イソブチレン―ｐ−メチルスチレン共重合体のＢｏｃ体を得た。
・保護基の脱離
上記Ｂｏｃ体をクロロホルム１７Ｌに溶解させ、トリフルオロ酢酸８２０ｍｌを添加後攪拌した（脱Ｂｏｃ反応）。得られた反応物をメタノール／アンモニア水を用いて再沈殿で精製後、溶媒を除去し、４０℃で減圧乾燥して、ビス（３−アミノプロピル）アミン変性イソブチレン―ｐ−メチルスチレン共重合体（以下、アミン変性ブチル系ゴム（I）と称する）４００ｇを得た。１Ｈ−ＮＭＲ測定により、アミン変性ブチル系ゴム（I）が、ｐ−メチルスチレン単位中のｐ−位のメチル基中の少なくとも１つの水素原子が、ビス（３−アミノプロピル）アミン由来の基により置換された構造を有することを確認した。得られたアミン変性ブチル系ゴム（I）の重量平均分子量（Ｍｗ）は５０，０００であり、分子量分布は３．０であった。
【００７３】
＜アミン変性ブチル系ゴムの製造（II）＞
・ハロゲン化ブチル系ゴムと変性剤の反応
ＥＸＸＰＲＯ３０３５（臭素化イソブチレン―ｐ−メチルスチレン共重合体）４００ｇをクロロホルム８Ｌ中に投入し、Ａｒ気流下室温で撹拌した。さらにＮ−(ｔ−ブトキシカルボニル)−１,３−ジアミノプロパンを２５０ｇ、ジイソプロピルエチルアミン４１０ｍｌを加え、室温で終夜撹拌した。反応終了後、メタノールで再沈殿を行い精製しＮ−(ｔ−ブトキシカルボニル)−１,３−ジアミノプロパン変性イソブチレン―ｐ−メチルスチレン共重合体を得た。
・保護基の脱離
上記Ｎ−(ｔ−ブトキシカルボニル)−１,３−ジアミノプロパン変性イソブチレン―ｐ−メチルスチレン共重合体をクロロホルム１７Ｌに溶解させ、トリフルオロ酢酸８２０ｍｌを添加後攪拌した（脱Ｂｏｃ反応）。得られた反応物をメタノール／アンモニア水を用いて再沈殿で精製後、溶媒を除去し、４０℃で減圧乾燥して、１,３−ジアミノプロパン変性イソブチレン―ｐ−メチルスチレン共重合体（以下、アミン変性ブチル系ゴム（II）と称する）４００ｇを得た。１Ｈ−ＮＭＲ測定により、アミン変性ブチル系ゴム（II）が、ｐ−メチルスチレン単位中のｐ−位のメチル基中の少なくとも１つの水素原子が１,３−ジアミノプロパン由来の基により置換された構造を有することを確認した。得られたアミン変性ブチル系ゴム（II）の重量平均分子量（Ｍｗ）は５０，０００であり、分子量分布は３．３であった。
【００７４】
＜アミン変性ブチル系ゴム（III）の製造＞
ＥＸＸＰＲＯ３０３５（臭素化イソブチレン―ｐ−メチルスチレン共重合体）４００ｇをクロロホルム８Ｌ中に投入し、Ａｒ気流下室温で撹拌した。さらに３−アミノプロピルトリエトキシシランを２５０ｇ、ジイソプロピルエチルアミン４１０ｍｌを加え、室温で終夜撹拌した。反応終了後、メタノールで再沈殿を行い精製し３−アミノプロピルトリエトキシシラン変性イソブチレン―ｐ−メチルスチレン共重合体（以下、アミン変性ブチル系ゴム（III）と称する）を得た。１Ｈ−ＮＭＲ測定により、アミン変性ブチル系ゴム（III）が、ｐ−メチルスチレン単位中のｐ−位のメチル基中の少なくとも１つの水素原子が、３−アミノプロピルトリエトキシシラン由来の基により置換された構造を有することを確認した。得られたアミン変性ブチル系ゴム（III）の重量平均分子量（Ｍｗ）は５０，０００であり、分子量分布は３．６であった。
【００７５】
＜アミン変性ブチル系ゴム（IV）の製造＞
ＥＸＸＰＲＯ３０３５（臭素化イソブチレン―ｐ−メチルスチレン共重合体）４００ｇをクロロホルム８Ｌ中に投入し、Ａｒ気流下室温で撹拌した。さらにＮ−カリウムフタルイミド２５０ｇを加え、室温で終夜撹拌した。反応終了後、メタノールで再沈殿を行い精製しフタルイミド変性イソブチレン―ｐ−メチルスチレン共重合体を得た。
上記フタルイミド変性イソブチレン―ｐ−メチルスチレン共重合体をクロロホルム１７Ｌに溶解させ、ヒドラジン８２０ｍｌを添加後攪拌した。得られた反応物をメタノールを用いて再沈殿で精製後、溶媒を除去し、４０℃で減圧乾燥して、アミン変性イソブチレン―ｐ−メチルスチレン共重合体（以下、アミン変性ブチル系ゴム（IV）と称する）４００ｇを得た。１Ｈ−ＮＭＲ測定により、ｐ−メチルスチレン単位中のｐ−位のメチル基中の少なくとも１つの水素原子が非置換のアミノ基により置換された構造を有することを確認した。得られたアミン変性ブチル系ゴム（IV）の重量平均分子量（Ｍｗ）は５０，０００であり、分子量分布は３．０であった。
【００７６】
＜実施例１〜５，１１〜１３、比較例１〜７のゴム組成物の作製＞
上記アミン変性ブチル系ゴム（I）〜（IV）、上記臭素化イソブチレン―ｐ−メチルスチレン共重合体（表１中、ハロゲン化ブチル系ゴム（I）と表記する。）を使用して、以下の表１中の配合処方でプラストミルを使用して混練し、実施例１〜５，１１〜１３、比較例１〜７のゴム組成物を作製した。なお表１中、該作製方法をＡと表記する。
【００７７】
＜実施例６〜１０のゴム組成物の作製＞
上記アミン変性ブチル系ゴム（I）１００質量部をトルエンに溶解させ、該溶液に、別途トルエンに分散させたＣｌｏｉｓｉｔｅ２０Ａ（ジメチル二水素化牛脂アンモニウムクロリドで有機化されたモンモリロナイト）を加えた。これを１００℃で６時間攪拌した後、溶媒を除去し、ゴムマスターバッチを得た。得られたゴムマスターバッチを使用して、以下の表１中の配合処方でプラストミルを使用して混練し、実施例６〜１０のゴム組成物を作製した。なお表１中、該作製方法をＢと表記する。
【００７８】
《空気透過性（ガスバリア性）》
上記ゴム組成物を１５０℃で３０分間加硫し、以下に示す方法で空気透過性を評価した。空気透過試験機Ｍ−Ｃ１（東洋精機（株）製）を用いて６０℃で各ゴム組成物の空気透過率を測定した。比較例１のゴム組成物の空気透過率を１００とし、それぞれ指数表示で表１に示す。指数値が小さい程、空気透過率が小さく、即ちガスバリア性が良好であることを示す。
【００７９】
【表１】
2014167068.tif 000012
【００８０】
＊１    Ｓｏｕｔｈｅｒｎ  ｃｌａｙ  ｐｒｏｄｕｃｔｓ製、Ｃｌｏｉｓｉｔｅ２０Ａ : ジメチル二水素化牛脂アンモニウムクロリドで有機化されたモンモリロナイト（ジメチル二水素化牛脂アンモニウムクロリドに含まれるジメチル二水素化牛脂アンモニウムカチオンは、式（４）中、Ｒ７がメチル基、Ｒ８がメチル基、Ｒ９が炭素数１４〜１８のアルキル基、Ｒ１０が炭素数１４〜１８のアルキル基の構造を有する）
＊２    ＡＣＩＤ ＣＨＥＭ製、ＰＡＬＭＡＣ １６００．
＊３    ＭＩＤ ＷＥＳＴ ＺＩＮＣ ＣＯ．製、 ２０５Ｐ．
＊４    ＢＡＹＥＲ製、ＶＵＬＫＡＣＩＴ ＤＭ／ＭＧ．
＊５    ＢＡＹＥＲ製、ＶＵＬＫＡＣＩＴ Ｄ／ＥＧＣ．
＊６    ＢＡＹＥＲ製、ＣＵＲＥ−ＲＩＴＥ ＢＢＴＳ．
＊７    鶴見化学工業製、粉末硫黄
【００８１】
表１の結果から明らかなように、アミン変性ブチル系ゴムと層状化合物を使用した実施例１〜５，６〜１０のゴム組成物はそれぞれ、層状化合物Ａの配合量が対応する、ハロゲン化ブチル系ゴムと層状化合物を使用した比較例１〜５に比して、そして、アミン変性ブチル系ゴムを使用するが層状化合物を使用しない比較例６、及び、アミン変性ブチル系ゴムも層状化合物も使用しない比較例７に比して、空気透過率がはるかに低く、即ちガスバリア性について極めて優れていた。また、アミン変性ブチル系ゴム、層状化合物を含むゴムマスターバッチを経て、該ゴムマスターバッチと配合剤を混練した実施例６のゴム組成物は、アミン変性ブチル系ゴム、層状化合物、配合剤を含み、ゴムマスターバッチを経ずに作製された実施例１のゴム組成物に比してガスバリア性について優れていた。同様に、実施例７のゴム組成物は実施例２のゴム組成物に比して、実施例８のゴム組成物は実施例３のゴム組成物に比して、実施例９のゴム組成物は実施例４のゴム組成物に比して、実施例１０のゴム組成物は実施例５のゴム組成物に比して、ガスバリア性について優れていた。